"金属マトリックス中に、該金属の金属酸化物を常温で還元可能な還元剤が分散されたことを特徴とする複合材料。前記還元剤の含有量が、Cの質量換算で1質量以上であることを特徴とする請求項1に記載の複合材料。前記還元剤が、常温で、前記金属酸化物を溶解せずに還元できることを特徴とする請求項1又は2に記載の複合材料。前記還元剤の主成分がL-アスコルビン酸、D-アラボアスコルビン酸、アセトアルデヒド2,4-ジニトロフェニルヒドラゾン、4-ヒドラジノ安息香酸、ジエチルヒドロキシルアミン、1,3-ジヒドロキシアセトンダイマー、デヒドロアスコルビン酸、2,3-ジケトグロン酸、L-キシロソン、2-ケトグルタルアルデヒト、及びレダクチン酸のいずれか1種、又はこれらの2種以上の混合物であり、かつ、前記金属が銅又は銅を主成分とする銅合金であることを特徴とする請求項1~3のいずれか1項に記載の複合材料。前記還元剤の主成分がジベンジルヒドロキシルアミン、及び1,3-ジヒドロキシアセトンダイマーのいずれか1種、又はこれらの混合物であり、かつ、前記金属が錫又は錫を主成分とする錫合金であることを特徴とする請求項1~3のいずれか1項に記載の複合材料。請求項1~5のいずれか1項に記載の複合材料からなることを特徴とする電気接点電極。請求項1~5のいずれか1項に記載の複合材料からなることを特徴とする電気接点皮膜。請求項1~5のいずれか1項に記載の複合材料からなることを特徴とする導電性フィラー。第1の電極と第2の電極が接触した電気接点構造であって、少なくとも一方の電極が請求項6に記載の電気接点電極であることを特徴とする電気接点構造。第1の電極と第2の電極が接触した電気接点構造であって、少なくとも一方の電極の表面に請求項7に記載の電気接点皮膜が被覆されたことを特徴とする電気接点構造。第1の電極と第2の電極を有する電気接続構造であって、第1の電極と第2の電極が、請求項8に記載の導電性フィラー、又は請求項8に記載の導電性フィラーが分散された接着材からなる中間層を介して相互に接触したことを特徴とする電気接点構造。請求項1~5のいずれか1項に記載の複合材料の製造方法であって、前記金属の金属塩を主成分とするめっき浴に還元剤を混合して溶解し、又はコロイド溶液状にしたものをめっき浴として用い、被めっき材上にマトリックス金属と還元剤を、電気めっきにより共析させ前記複合材料を得ることを特徴とする複合材料の製造方法。さらに錯化剤を添加したものをめっき浴として用いることを特徴とする請求項12に記載の複合材料の製造方法。前記金属塩が銅塩であり、前記還元剤がL―アスコルビン酸及び/又はD-アラボアスコルビン酸であり、前記錯化剤が1,10-フェナントロリン及び/又は2,2-‘ビピリジルであることを特徴とする請求項13に記載の複合材料の製造方法。銅と共析する還元剤が、L-アスコルビン酸又はD-アラボアスコルビン酸の分解生成物である、デヒドロアスコルビン酸、2,3-ジケトグロン酸、L-キシロソン、2-ケトグルタルアルデヒド、及びレダクチン酸のいずれか1種以上であることを特徴とする請求項13に記載の複合材料の製造方法。請求項12~15のいずれか1項に記載の複合材料の製造方法を用いて被めっき材上に共析させた複合材料を加工して、電気接点電極を製造することを特徴とする電気接点電極の製造方法。請求項12~15のいずれか1項に記載の複合材料の製造方法において、被めっき材を電気接点電極とし、電気接点電極の表面に電気めっきにより複合材料を被覆することを特徴とする電気接点皮膜の製造方法。請求項12~15のいずれか1項に記載の複合材料の製造方法を用いて被めっき材上に共析させた複合材料を被めっき材から剥離させ、導電性フィラーとすることを特徴とする導電性フィラーの製造方法。本発明は、前記の事情に鑑みなされたものであって、金よりもコストの低い金属を用いた電気接点において、十分長い摺動寿命を持つ、新たな複合材料を用いた電気接点電極、電気接点皮膜、及び導電性フィラーの提供、及び電子装置の電気接点寿命が十分長く、低コストな電気接点構造の実現を課題とする。本発明者らは、低コストの金属を用いた電気接点で、摺動寿命を長くするための方法について鋭意検討した。その結果、金属マトリックス中に、当該金属の金属酸化物を常温で還元可能な還元剤を分散した複合材料を、電気接点電極、電気接点皮膜、及び/又は導電性フィラーに用いて電気接点を構成することにより、繰り返し接点摺動によって接点の金属が酸化しても、電極中、皮膜中、及び/又は導電性フィラー中の還元剤が、金属酸化物を還元して元の金属に戻すことができることを見出した。そして、このような複合材料は、金属の金属塩を主成分とするめっき浴に還元剤、及び必要に応じて錯化剤を添加し、電気めっきを行うことにより、被めっき材上に金属と還元剤が共析して得られることを見出した。本発明は上記の知見に基きなされたものであって、その要旨は、金属マトリックス中に、該金属の金属酸化物を常温で還元可能な還元剤が分散されたことを特徴とする複合材料である。これにより、複合材料の表面に当該金属の酸化物が生成しても、金属マトリックス中の還元剤によって、金属酸化物を還元し、元の金属に戻すことが可能となる。前記の複合材料中の還元剤の含有量は、Cの質量換算で1質量以上とすることができる。これにより、複合材料の酸化抑制機能を、さらに飛躍的に向上させることができる。還元剤は、常温で、金属酸化物を溶解せずに還元できるものであることが好ましい。例えば、金属が銅又は銅を主成分とする銅合金である場合は、還元剤の主成分は、L-アスコルビン酸、D-アラボアスコルビン酸、アセトアルデヒド2,4-ジニトロフェニルヒドラゾン、4-ヒドラジノ安息香酸、ジエチルヒドロキシルアミン、1,3-ジヒドロキシアセトンダイマー、デヒドロアスコルビン酸、2,3-ジケトグロン酸、L-キシロソン、2-ケトグルタルアルデヒト、及びレダクチン酸のいずれか1種、又はこれらの2種以上の混合物とすることができる。また、金属が錫又は錫を主成分とする錫合金である場合は、還元剤の主成分は、ジベンジルヒドロキシルアミン、及び1,3-ジヒドロキシアセトンダイマーのいずれか1種、又はこれらの混合物とすることができる。上記の複合材料は、例えば、電気接点電極、電気接点皮膜、導電性フィラーに好適に用いることができる。少なくとも一方の電極が上記の電気接点電極である電気接点構造、少なくとも一方の電極の表面に上記の電気接点皮膜が被覆された電気接点構造、あるいは、2つの電極が、上記の導電性フィラー又は導電性フィラーが分散された接着材からなる中間層を介して相互に接触した電気接点構造は、繰り返し接点摺動において接点金属が酸化しても、電極中、皮膜中、又は導電性フィラー中の還元剤が金属酸化物を還元して元の金属に戻すような電気接点構造となる。このような複合材料は、複合材料の金属の金属塩を主成分とするめっき浴に還元剤を混合し、溶解させたもの、又は、コロイド溶液状にしたものに、必要に応じて錯化剤を添加したものをめっき浴として用いて、電気めっきにより被めっき材上にマトリックス金属と還元剤を共析させ、得ることができる。具体的な例としては、金属塩を銅塩、還元剤をL―アスコルビン酸及び/又はD-アラボアスコルビン酸、錯化剤を1,10-フェナントロリン及び/又は2,2-‘ビピリジルとして被めっき材上にマトリックス金属と還元剤を共析させることができる。銅と共析する還元剤は、L-アスコルビン酸又はD-アラボアスコルビン酸又は、これらの分解生成物である、デヒドロアスコルビン酸、2,3-ジケトグロン酸、L-キシロソン、2-ケトグルタルアルデヒド、及びレダクチン酸のいずれか1種以上とすることができる。上記の方法で被めっき材上に共析させた複合材料を加工し、電気接点電極を製造することができる。また、被めっき材を電気接点電極として、複合めっき法により電気接点皮膜を製造することもできる。また、被めっき材上に共析させた複合材料を被めっき材から剥離させ、導電性フィラーとすることもできる。本発明の複合材料を用いた電気接点によれば、電気接点が摺動しても接触抵抗の上昇が起こらず、低コスト、高信頼性で、長寿命な電気接点を得ることができる。以下、本発明を詳細に説明する。図2に、本発明の複合材料を用いた電気接点皮膜を模式的に示す。図2は、電極21aが、還元剤25が分散した本発明の複合材料からなる例を示している。電気接点の使用環境の温度が変動したり、電気接点が振動したりすると、電気接点に繰り返し微摺動が発生する。その結果、電気接点が摩耗し、接点部において、電気接点の金属が酸化し、電気接点の界面に金属の酸化物22が生成される。本発明の複合材料は、内部に還元剤25が分散しているので、電気接点が摩耗すると、同時に、内部に分散した還元剤25が露出する。本発明の複合材料中の還元剤25は、マトリックス金属の酸化物22を常温で還元可能な還元剤であるので、露出した還元剤25によって、金属の酸化物22は還元され、酸化前の金属へと戻る。その結果、接触抵抗が上昇することがないので、電気接点の信頼性が高く、また長寿命となる。そして、これを用いた電子装置等で、電気接点の抵抗上昇を起因とする動作不具合が生じることもなくなる。本発明の複合材料は、金属マトリックス中に還元剤が分散された構造であるから、導電性があり、電気接点電極自体を本発明の複合材料で形成することができる。また、従来の電気接点電極のように、例えば、銅又は銅合金の電極に本発明の複合材料を被服してもよく、中間にニッケルめっきを施し、最表面に本発明の複合材料を被覆してもよい。さらに、2つの電極が、本発明の複合材料からなる導電性フィラー又は導電性フィラーが分散された接着材からなる中間層を介して相互に接触した電気接点構造としてもよい。電気接点電極、電気接点皮膜、導電性フィラーのどの部分に本発明の複合材料を使用した場合であっても、微摺動により摩耗、酸化した金属を、摩耗により露出した還元剤で還元する原理は同じであり、同様の効果を発揮する。もちろん、これらの複数の部分に、本発明の複合材料を使用してもよい。本発明の複合材料の金属、及び還元剤は、金属と当該金属の酸化物を常温で還元可能な還元剤の組み合わせであれば、特に限定されるものではない。コストや導電性の観点から、金属としては、銅若しくは銅を主成分とする銅合金、又は、錫若しくは錫を主成分とする錫合金が好ましい。金属が銅又は銅を主成分とする銅合金である場合は、還元剤の主成分は、L-アスコルビン酸、D-アラボアスコルビン酸、アセトアルデヒド2,4-ジニトロフェニルヒドラゾン、4-ヒドラジノ安息香酸、ジエチルヒドロキシルアミン、1,3-ジヒドロキシアセトンダイマー、デヒドロアスコルビン酸、2,3-ジケトグロン酸、L-キシロソン、2-ケトグルタルアルデヒト、及びレダクチン酸等の、常温で銅酸化物を還元可能な還元剤とすることができる。これらの2種以上を用いてもかまわない。金属が錫又は錫を主成分とする錫合金である場合は、還元剤の主成分は、ジベンジルヒドロキシルアミン、及び1,3-ジヒドロキシアセトンダイマー等の、常温で錫酸化物を還元可能な還元剤とすることができる。これらの2種以上を用いてもかまわない。金属マトリックス中に還元剤を分散させた複合材料を製造する方法として、本発明者らは、マトリックス金属の金属塩を主成分とするめっき浴に、当該マトリックス金属の酸化物を常温で還元できる還元剤を添加し、均一に溶解させるか、溶解しない場合はコロイド溶液状態にし、必要に応じて錯化剤を添加したものをめっき浴として用いて電気めっきし、被めっき材上にマトリックス金属と還元剤を共析させる方法を考案した。この方法によれば、マトリックス金属中に還元剤を、微粒子の多結晶体として、均一に分散させることが可能となる。そのため、摺動摩耗の過程において、常に還元作用を働き、接触抵抗の上昇を完全に抑えることが可能となる。マトリックス金属中に還元剤が、微粒子の多結晶体として、均一に分散しているかどうかは、TEM像の観察、マッピング分析によって確認することができる。特に、複合材料中の還元剤の含有量を、Cの質量換算で1質量以上とすると、還元剤を20~50nm程度の微粒子の多結晶体として、マトリックス金属中に均一に分散させることができ、複合材料の酸化抑制機能が、さらに飛躍的に向上する。図3に、本発明の複合材料のTEM像を示す。マトリックス金属中に還元剤が、微粒子の多結晶体として、均一に分散している様子が確認できる。図4は、本発明の複合材料のマッピング分析の結果である。この結果から、Cの分散サイズが20nm以下であることが確認できる。本発明の複合材料からなる電気接点電極を得るには、任意の被めっき材上に、上述の方法で金属と還元剤を共析させ、共析した複合材料部を加工し、電気接点電極とすることができる。被めっき材は特に限定されないが、例えばステンレスを用いるのが剥離性の観点から好適である。本発明の複合材料からなる電気接点皮膜を得るには、銅、黄銅、リン青銅等の電気接点電極、あるいは、銅、黄銅、リン青銅等の電気接点電極にニッケル等を被覆したものを被めっき材として、上述の方法で、本発明の複合材料により表面をめっきし、電気接点皮膜とすることができる。本発明の複合材料からなる導電性フィラーを得るには、任意の被めっき材上に、上述の方法で金属と還元剤を共析させ、共析した複合材料部を剥離し、導電性フィラーとすることができる。被めっき材は特に限定されないが、複合材料の剥離しやすさの観点から、例えばステンレスを用いるのが好適である。還元剤としてL-アスコルビン酸を添加した銅めっき浴を用い、複合めっき法によって還元剤複合膜を得る場合は、さらに、錯化剤として1,10-フェナントロリン及び/又は2,2‘-ビピリジルをめっき浴に添加すると、[Cu/L-アスコルビン酸/錯化剤]という、3成分系の安定な金属錯体陽イオンが浴中に形成される。この状態で電気めっきを施すと、錯化剤を添加しない場合に比べて、格段に多い還元剤をCuと共析させることができる。具体的には、1質量以上の還元剤をCuと共析させることができる。これによって、本発明の複合材料を電気接点に用いた場合、摺動時の酸化抑制機能を、さらに飛躍的に向上させることができる。また、常温で還元作用のある還元剤をめっき浴に直接溶解しためっき浴は、経時的に還元剤が分解するために、還元剤共析量の安定化が困難となるが、還元剤系成分としてL-アスコルビン酸を用いると、還元有効成分を適正量、安定的に析出させることができる。その理由は、L-アスコルビン酸の分解生成物の特徴にある。L-アスコルビン酸は、デヒドロアスコルビン酸、2,3-ジケトグロン酸、L-キシロソン、2-ケトグルタルアルデヒド、及びレダクチン酸の順に分解していく。これらの分解生成物は、いずれも強い還元力を維持していて、これらはレダクトンと呼ばれる。出発物質であるL-アスコルビン酸や、分解生成物のレダクチン酸は、化学構造的に、ケトエンジオール構造を持っており、特に強い還元作用を示す。そのため、めっき浴中での還元剤の分解を許容した設計が可能となり、量産めっき浴として成立させることができる。この特性を利用して還元剤系成分としてL-アスコルビン酸を用い、かつ、前述のように金属錯体陽イオンを形成すると、さらに高い還元剤共析量の確保と、還元剤量の安定化を達成することができる。D-アラボアスコルビン酸や、アセトアルデヒド2,4-ジニトロフェニルヒドラゾン、4-ヒドラジノ安息香酸、ジエチルヒドロキシルアミン、1,3-ジヒドロキシアセトンダイマーも、L-アスコルビン酸と同様に使用することができる。還元剤として、ジエチルヒドロキシルアミン等のアミンを用いる場合には、還元剤がめっき浴中で陽イオンとなるので、錯化剤を添加しなくても、被めっき材上にマトリックス金属と還元剤を共析させることが可能である。以下、実施例を用いて、本発明を具体的に説明する。なお、本実施例は本発明の効果の一例を示すものであり、本発明が以下の実施例によって限定されないことはいうまでもない。マトリックス金属として銅、還元剤としてL-アスコルビン酸を用いた電気接点電極を作製した。複合材料は、表1に示す濃度の硫酸銅、硫酸、還元剤、及び錯化剤を加えてめっき浴とし、これに厚さ0.64mmのリン青銅C5210H電極を陰極として、表1に示す電流密度でめっきし、厚さ10μmの還元剤分散銅めっき膜を有する電気接点電極を得た。作製した電気接点電極を、摺動試験に供した。摺動試験は、図3に示すように、エンボス試験片31に荷重を加え、平板試験片32と接触させ、接触抵抗を4端子の抵抗計33で測定することにより行った。摺動試験条件は、荷重3N、振幅50μm、周波数1Hzとした。製造条件と、摺動試験の結果を表1に示す。以上のように、本発明の複合材料を用いれば、摺動による接触抵抗の増加が通常のめっきを有する電気接点電極と比べて小さくなり、特に、めっき中のC濃度が1以上であれば、摺動による接触抵抗が極めて小さい電気接点電極が得られることが確認できた。"